질소 분위기 하 , 6 , 6 '-( 2 - 브로모 - 1 , 3 - 페닐 렌 ) 비스 ( 옥시 ) 비스 ( 9 , 9 - 디 메틸 - N , N - 디페닐 - 9 H - 플 루 오렌 - 2 - 아민 ) ( 11 . 0 g ) 및 크실렌 ( 60 . 5 ml ) 이 들어간 플라스크 를 - 40 ℃ 까지 냉각 하 고 , 2 . 6 M 의 n - 부틸 리튬 헥산 용액 ( 5 . 1 ml ) 을 적하 했 다 . 적하 종료 후 , 이 온도 에서 0 . 5 시간 교반 한 후 , 60 ℃ 까지 승 온 하 고 3 시간 교반 했 다 . 그 후 , 반응 액 을 압력 을 저하 시켜 저 비점 의 성분 을 증류 제거 한 후 , - 40 ℃ 까지 냉각 하 고 3 브롬화 붕소 ( 4 . 3 g ) 를 가하 였 다 . 실온 까지 승 온 하 고 0 . 5 시간 교반 한 후 , 0 ℃ 까지 냉각 하 고 N - 에틸 - N - 이소프로필 프로판 - 2 - 아민 ( 3 . 8 g ) 을 첨가 하 고 , 125 ℃ 에서 8 시간 가열 교반 했 다 . 반응 액 을 실온 까지 냉각 하 고 , 아세트산 나트륨 수용액 을 가하 여 반응 을 정지 시킨 후 , 톨루엔 을 가하 여 분액 했 다 . 유기 층 을 실리 카겔 쇼트 패스 컬럼 , 이어서 , 실리 카겔 컬럼 ( 용리 액 : 헵탄 / 톨루엔 = 4 / 1 ( 용량 비 ) ) , 그리고 활성탄 컬럼 ( 용리 액 : 톨루엔 ) 으로 정제 하 여 , 화합물 ( 1 - 5001 ) ( 1 . 2 g ) 을 얻 었 다 .